(57)【要約】【課題】  簡易な手法により軸に対して垂直な面内に繊維物を配置することによって、ネジ山の強度を向上させた繊維強化樹脂製ボルト及びナット、そして、それら締結部材の製造方法を提供する。【解決手段】  棒状の芯材１２と、その周囲に、芯材１２を内軸として、円筒状の繊維強化材１４を配置し、次いで、繊維強化材１４を芯材１２の軸方向に沿って蛇腹状に折り畳むことで（蛇腹状の繊維強化材１６）、芯材１２の軸方向に対して垂直な面内に繊維物を配置させ、且つ、繊維物に母材としての合成樹脂１８を含浸させ、繊維物の所定範囲にネジ山２０を形成することにより、ネジ山２０を繊維物の組織により構成させた繊維強化樹脂製ボルト１０や、繊維強化樹脂製ナット３２を得る。【選択図】図１
2019207016.tif 000002
【特許請求の範囲】
【請求項１】
棒状の芯材と、その周囲に、当該芯材を内軸として、円筒状の繊維強化材を配置し、次いで、当該繊維強化材を前記芯材の軸方向に沿って蛇腹状に折り畳まれることによって得られる、前記芯材の軸方向に対して垂直な面内に配置された前記繊維強化材の繊維物と、当該繊維物に含浸される母材としての合成樹脂を素材として含み、さらに、所定位置に形成されたネジ山が、前記繊維強化材の繊維物の組織により構成されていることを特徴とする繊維強化樹脂製ボルト。
【請求項２】
前記繊維強化材を前記芯材の軸方向に沿って蛇腹状に折り畳む際の軸方向の折り畳み幅を予め定められた間隔に調整することで、前記芯材の軸方向に対して垂直な方向における前記繊維物の高さを不断に変化させていることを特徴とする請求項１記載の繊維強化樹脂製ボルト。
【請求項３】
前記折り畳み幅の調整は、前記繊維強化材の表面にらせん状に巻き付ける微小径の糸の巻き付けピッチを予め定められた間隔に調整し、当該微小径の糸のそれぞれを起点として、前記繊維強化材を前記芯材の軸方向へ蛇腹状に折り畳むことによって行われたことを特徴とする請求項２記載の繊維強化樹脂製ボルト。
【請求項４】
前記芯材には、繊維強化樹脂製の中空棒或いは中実棒が用いられていることを特徴とする請求項１〜３何れか１項記載の繊維強化樹脂製ボルト。
【請求項５】
棒状の芯材と、その周囲に、当該芯材を内軸として、円筒状の繊維強化材を配置し、次いで、当該繊維強化材を前記芯材の軸方向に沿って蛇腹状に折り畳まれることによって得られる、前記芯材の軸方向に対して垂直な面内に配置された前記繊維強化材の繊維物と、当該繊維物に含浸される母材としての合成樹脂を素材として含み、さらに、ネジ穴を有し、当該ネジ穴には、前記繊維物の組織により構成されるネジ山が形成されていることを特徴とする繊維強化樹脂製ナット。
【請求項６】
前記繊維強化材を前記芯材の軸方向に沿って蛇腹状に折り畳む際の軸方向の折り畳み幅を予め定められた間隔に調整することで、前記芯材の軸方向に対して垂直な方向における前記繊維物の高さを不断に変化させていることを特徴とする請求項５記載の繊維強化樹脂製ナット。
【請求項７】
前記折り畳み幅の調整は、前記繊維強化材の表面にらせん状に巻き付ける微小径の糸の巻き付けピッチを予め定められた間隔に調整し、当該微小径の糸のそれぞれを起点として、前記繊維強化材を前記芯材の軸方向へ蛇腹状に折り畳むことによって行われたことを特徴とする請求項６記載の繊維強化樹脂製ナット。
【請求項８】
棒状の芯材と、その周囲に、当該芯材を内軸として、円筒状の繊維強化材を配置する工程と、次いで、当該繊維強化材を前記芯材の軸方向に沿って蛇腹状に折り畳むことで、前記芯材の軸方向に対して垂直な面内に繊維物を配置させる工程と、前記繊維物に母材としての合成樹脂を含浸させる工程と、前記繊維物の所定範囲にネジ山を形成することで、当該ネジ山を前記繊維物の組織により構成させる工程と、を含むことを特徴とする繊維強化樹脂製締結部材の製造方法。
【請求項９】
前記繊維強化材を前記芯材の軸方向に沿って蛇腹状に折り畳む際に、軸方向の折り畳み幅を予め定められた間隔に調整することで、前記芯材の軸方向に対して垂直な方向における前記繊維物の高さを不断に変化させることを特徴とする請求項８記載の繊維強化樹脂製締結部材の製造方法。
【請求項１０】
前記折り畳み幅の調整は、前記繊維強化材の表面に、らせん状に巻き付ける微小径の糸の巻き付けピッチを予め定められた間隔に調整し、当該微小径の糸のそれぞれを起点として、前記繊維強化材を前記芯材の軸方向へ蛇腹状に折り畳むことによって行われるものであることを特徴とする請求項９記載の繊維強化樹脂製締結部材の製造方法。
【請求項１１】
前記芯材に、繊維強化樹脂製の中空棒或いは中実棒を用いることを特徴とする請求項８〜１０何れか１項記載の繊維強化樹脂製締結部材の製造方法。
【発明の詳細な説明】
【技術分野】
【０００１】
本発明は、繊維強化樹脂製のボルト及びナット、そして、それら締結部材の製造方法に関するものである。
【背景技術】
【０００２】
従来より、ボルト及びナットは、自動車産業、航空機産業或いは、医療機器産業など、幅広い産業分野において、利用されている必須の締結要素である。これらボルト及びナットの材料には、強度特性及びコストの観点から、金属製のものが主に用いられている。
【０００３】
しかし、金属製ボルト及びナットは重く、錆びやすく、また、Ｘ線を透過しないといった欠点を持っている。そこで、これまでに、金属製に代わり、様々な、繊維強化樹脂製のナット及びボルトが提案されてきている。例えば、非特許文献１には、軸方向に引き揃えた繊維に合成樹脂を含浸させた繊維強化樹脂製の丸棒を製作したのち、工具を用いてネジ山を切削加工する技術が開示されている。
【０００４】
また、同様な技術として、特許文献１には、合成樹脂からなる第１の母材内に第１の繊維部材を埋設して前記第１の母材の強度を増大させた第１の繊維強化樹脂材料により形成され、ナットと螺合させることにより被締結物を締結物に締結させ、磁場又は温度の変化に伴う軸力の変動を緩和させるように構成した繊維強化樹脂材料製ボルトにおいて、前記繊維強化樹脂材料製ボルトの軸部内における前記第１の繊維部材は、前記繊維強化樹脂材料製ボルトの軸方向に沿うように配設された複数本の長繊維であることを特徴とする繊維強化樹脂材料製ボルトなどが開示されている。
【０００５】
さらに、特許文献２には、短繊維或いは、粉末状繊維を用いて、炭素繊維強化ポリエステル樹脂の射出成形体を製作する技術が開示されている。またさらに、軸に対して垂直な面内に繊維を配置することで、特に、ねじ山部の強度を高めたボルト及びナットについて、特許文献３には、ボルト又はナットのねじ山部分に、ボルト又はナットの軸径方向に放射状に配向された繊維質補強材が包埋されていることを特徴とするプラスチック製ボルト・ナットが開示されている。
【０００６】
また、同様に、特許文献４には、 ボルトの軸方向に、複数の繊維が略平行に配列されてなる繊維強化合成樹脂製ボルトにおいて、ボルトの軸に対して、概ね垂直な面内に繊維が配置されてなる繊維強化合成樹脂製ボルトが開示されている。
【先行技術文献】
【特許文献】
【０００７】
【特許文献１】特開平０９−２５４２６６号公報
【特許文献２】特開２０１６−８８８０７３号公報
【特許文献３】特開平０７−２１７６２９号公報
【特許文献４】特開２００３−５６５３６号公報
【非特許文献】
【０００８】
【非特許文献１】向井喜彦，西村新，”ＦＲＰボルトの室温および７７Ｋでの疲労強度”，材料，Vol.39， No.438(1990)， pp.266-270
【発明の概要】
【発明が解決しようとする課題】
【０００９】
しかしながら、特許文献１や非特許文献１の技術にあっては、切削加工することにより、ネジ山を形成する強化繊維が切断されるため、ネジ山に大きなせん断力が加わると簡単に欠けてしまうという欠点がある。また、特許文献２の技術にあっては、短繊維或いは粉末状繊維を用いるために、樹脂に対する強化機能が低下するという問題がある。
【００１０】
またさらに、特許文献３や特許文献４の技術にあっては、瓶洗浄用ブラシのような形状の芯材を製作する、或いは、横繊維で構成される円筒体を成形した後に、圧力をかけて挿入した縦繊維芯材に植立させるなど、工程上複雑であり、且つ、高密度の繊維をネジ山に充填することができないといった問題が指摘されていた。
【００１１】
本発明が解決しようとしている課題は、上述の課題に対応するためのもので、簡易な手法により軸に対して垂直な面内に繊維物を配置することによって、ネジ山の強度を向上させた繊維強化樹脂製ボルト及びナット、そして、それら締結部材の製造方法を提供することにある。
【課題を解決するための手段】
【００１２】
上述の課題を解決するために、本発明は、以下の技術的手段を講じている。
即ち、請求項１記載の発明は、棒状の芯材と、その周囲に、当該芯材を内軸として、円筒状の繊維強化材を配置し、次いで、当該繊維強化材を前記芯材の軸方向に沿って蛇腹状に折り畳まれることによって得られる、前記芯材の軸方向に対して垂直な面内に配置された前記繊維強化材の繊維物と、当該繊維物に含浸される母材としての合成樹脂を素材として含み、さらに、所定位置に形成されたネジ山が、前記繊維強化材の繊維物の組織により構成されていることを特徴とする繊維強化樹脂製ボルトである。
【００１３】
また、請求項２記載の発明は、請求項１記載の繊維強化樹脂製ボルトであって、前記繊維強化材を前記芯材の軸方向に沿って蛇腹状に折り畳む際の軸方向の折り畳み幅を予め定められた間隔に調整することで、前記芯材の軸方向に対して垂直な方向における前記繊維物の高さを不断に変化させていることを特徴としている。  
【００１４】
そして、請求項３記載の発明は、請求項２記載の繊維強化樹脂製ボルトであって、前記折り畳み幅の調整は、前記繊維強化材の表面にらせん状に巻き付ける微小径の糸の巻き付けピッチを予め定められた間隔に調整し、当該微小径の糸のそれぞれを起点として、前記繊維強化材を前記芯材の軸方向へ蛇腹状に折り畳むことによって行われたことを特徴としている。
【００１５】
また、請求項４記載の発明は、請求項１〜３何れか１項記載の繊維強化樹脂製ボルトであって、前記芯材に、繊維強化樹脂製の中空棒或いは中実棒が用いられていることを特徴としている。
【００１６】
さらに、請求項５記載の発明は、棒状の芯材と、その周囲に、当該芯材を内軸として、円筒状の繊維強化材を配置し、次いで、当該繊維強化材を前記芯材の軸方向に沿って蛇腹状に折り畳まれることによって得られる、前記芯材の軸方向に対して垂直な面内に配置された前記繊維強化材の繊維物と、当該繊維物に含浸される母材としての合成樹脂を素材として含み、さらに、ネジ穴を有し、当該ネジ穴には、前記繊維物の組織により構成されるネジ山が形成されていることを特徴とする繊維強化樹脂製ナットである。
【００１７】
また、請求項６記載の発明は、請求項５記載の繊維強化樹脂製ナットであって、前記繊維強化材を前記芯材の軸方向に沿って蛇腹状に折り畳む際の軸方向の折り畳み幅を予め定められた間隔に調整することで、前記芯材の軸方向に対して垂直な方向における前記繊維物の高さを不断に変化させていることを特徴としている。
【００１８】
そして、請求項７記載の発明は、請求項６記載の繊維強化樹脂製ナットであって、前記折り畳み幅の調整は、前記繊維強化材の表面にらせん状に巻き付ける微小径の糸の巻き付けピッチを予め定められた間隔に調整し、当該微小径の糸のそれぞれを起点として、前記繊維強化材を前記芯材の軸方向へ蛇腹状に折り畳むことによって行われたことを特徴としている。
【００１９】
さらに、請求項８記載の発明は、棒状の芯材と、その周囲に、当該芯材を内軸として、円筒状の繊維強化材を配置する工程と、次いで、当該繊維強化材を前記芯材の軸方向に沿って蛇腹状に折り畳むことで、前記芯材の軸方向に対して垂直な面内に繊維物を配置させる工程と、前記繊維物に母材としての合成樹脂を含浸させる工程と、前記繊維物の所定範囲にネジ山を形成し、当該ネジ山を前記繊維物の組織により構成させる工程と、を含むことを特徴とする繊維強化樹脂製締結部材の製造方法である。
【００２０】
そして、請求項９記載の発明は、請求項８項記載の繊維強化樹脂製締結部材の製造方法であって、前記繊維強化材を前記芯材の軸方向に沿って蛇腹状に折り畳む際に、軸方向の折り畳み幅を予め定められた間隔に調整することで、前記芯材の軸方向に対して垂直な方向における前記繊維物の高さを不断に変化させることを特徴としている。
【００２１】
またさらに、請求項１０記載の発明は、請求項９項記載の繊維強化樹脂製締結部材の製造方法であって、前記折り畳み幅の調整は、前記繊維強化材の表面に、らせん状に巻き付ける微小径の糸の巻き付けピッチを予め定められた間隔に調整し、当該微小径の糸のそれぞれを起点として、前記繊維強化材を前記芯材の軸方向へ蛇腹状に折り畳むことによって行われるものであることを特徴としている。そして、請求項１１記載の発明は、請求項８〜１０何れか１項記載の繊維強化樹脂製締結部材の製造方法であって、前記芯材に、繊維強化樹脂製の中空棒或いは中実棒を用いることを特徴としている。
【発明の効果】
【００２２】
本発明の繊維強化樹脂製ボルトやナットによれば、簡易な手法により軸に対して垂直な面内に繊維物を配置することによって、ネジ山に加わるせん断力に対して、高い抵抗力が得られ、また、軽量で、優れたＸ線透過性等の性能が得られる。そして、本発明の製造方法により、これらボルト及びナットを製造することができる。
【００２３】
またさらに、蛇腹状の折り畳み幅を調整し、繊維物の大きさを不断に変化させることで、例えば、ボルトのヘッド部とネジ部のように、直径が異なる部分を有する場合であっても容易に製作することが可能となる。そして、本発明によれば、芯材に繊維強化樹脂製の中空棒或いは中実棒を用い、折り畳まれた繊維物と合成樹脂で一体化するため、特に、繊維強化樹脂製ボルトを容易に製作することができる。
【図面の簡単な説明】
【００２４】
【図１】本発明に係る繊維強化樹脂製のボルト及びナット（締結部材）の製造工程を示した一例図である。
【図２】本発明に係る繊維強化樹脂製締結部材（ボルト及びナット）の製造工程の詳細のうち、芯材に繊維強化材を配置した状態を示した図である。
【図３】本発明に係る繊維強化樹脂製締結部材（ボルト及びナット）の製造工程の詳細のうち、繊維強化材の表面に微小径の糸を巻き付けた状態を示した図である。
【図４】本発明に係る繊維強化樹脂製締結部材（ボルト及びナット）の製造工程の詳細のうち、繊維強化材の表面に微小径の糸を巻き付けた状態（途中で巻き付けピッチを変更）を示した図である。
【図５】本発明に係る繊維強化樹脂製締結部材（ボルト及びナット）の製造工程の詳細のうち、繊維強化材の一部を蛇腹状に折り畳んだ状態を示した図である。
【図６】本発明に係る繊維強化樹脂製締結部材（ボルト及びナット）の製造工程の詳細のうち、繊維強化材の折り畳み幅を調整し、繊維強化材の繊維物の大きさを変化させた状態を示した図である。
【図７】本発明に係る繊維強化樹脂製締結部材（ボルト及びナット）の製造工程の詳細のうち、蛇腹状に折り畳まれた繊維強化材の繊維物の表面に炭素繊維束を巻き付けた状態を示した図である。
【図８】本発明に係る繊維強化樹脂製締結部材（ボルト及びナット）の製造工程の詳細のうち、蛇腹状に折り畳まれた繊維強化材の繊維物の表面に炭素繊維組紐を配置させた状態を示した図である。
【図９】本発明に係る繊維強化樹脂製締結部材（ボルト及びナット）の製造工程の詳細のうち、樹脂含浸成形体（ナット用）を金型で製作した状態を示した図である。
【図１０】本発明に係る繊維強化樹脂製締結部材（ボルト及びナット）の製造工程の詳細のうち、樹脂含浸成形体（主にボルト用）を金型で製作した状態を示した図である。
【図１１】本発明に係る繊維強化樹脂製締結部材（ボルト及びナット）の性能検証実験において用いた締結部材で、（ａ）はＭ１２六角ナット、（ｂ）は緩み止めナット、（ｃ）はＭ１２六角ボルトを示している。
【図１２】本発明に係る繊維強化樹脂製繊維強化樹脂製の締結部材である六角ナットにおけるネジ山の断面を示した顕微鏡図である。
【図１３】本発明に係る繊維強化樹脂製のボルトとナットを組み合わせた部材とハイドロキシアパタイトのＸ線透過画像である。
【発明を実施するための形態】
【００２５】
続いて、本発明に係る繊維強化樹脂製ボルト及びナット（繊維強化樹脂製締結部材）、そして、これらの製造方法の実施形態について図面を参照しながら説明する。
図１は、本発明に係る繊維強化樹脂製のボルト及びナット（締結部材）の製造工程を示した一例図で、図２〜１０は、本発明に係る繊維強化樹脂製ボルト及びナット（締結部材）の製造工程を示した一例図である。また、１０は繊維強化樹脂製ボルト、１２は芯材、１４は繊維強化材、１６は蛇腹状の繊維強化材、２０はネジ山、２２はヘッド部、２４はネジ部、２６は微小径の糸、２８は成形体、２９は樹脂含浸成形体、３０は金型、３２は繊維強化樹脂製ナットを示している。
【００２６】
まず、本実施形態における繊維強化樹脂製ボルト１０は、図１に示す製造工程にあるように、棒状の芯材１２と、その周囲に、芯材１２を内軸として、円筒状の繊維強化材１４を配置し（図１（ａ））、次いで、繊維強化材１４を芯材１２の軸方向に沿って、蛇腹状に折り畳まれることによって、繊維強化材１４の繊維物が、芯材１２の軸方向に対して垂直な面内に配置されており（図１（ｃ）、（ｄ））、且つ、母材としての合成樹脂が、繊維強化材１４の繊維物に含浸されてなり、さらに、所定位置に、繊維強化材１４の繊維物の組織により構成されるネジ山２０が形成されているものである（図１（ｆ））。
【００２７】
また、本実施形態における繊維強化樹脂製ナット３２は、図１に示す製造工程にあるように、棒状の芯材１２と、その周囲に、芯材１２を内軸として、円筒状の繊維強化材１４を配置し（図１（ａ））、次いで、繊維強化材１４を芯材１２の軸方向に沿って、蛇腹状に折り畳まれることによって、繊維強化材１４の繊維物が、芯材１２の軸方向に対して垂直な面内に配置されており（図１（ｃ）、（ｄ））、且つ、母材としての合成樹脂が、繊維強化材１４の繊維物に含浸されてなり、さらに、ネジ穴を有し、このネジ穴には、繊維強化材１４の繊維物の組織により構成されるネジ山が形成されているものである（図１（ｆ））。
【００２８】
なお、本実施形態では、合成樹脂の含浸工程の後、図１（ｅ）に示すように金型３０を用いて所定形状へと加工する。さらに、本実施形態では、図１（ｂ）に示すように、繊維強化材１４を芯材１２の軸方向に沿って、蛇腹状に折り畳む前工程にて、繊維強化材１４の表面に微小径の糸２６をらせん状に巻き付けておく。微小径の糸２６を巻き付けておけば、これらを起点にして繊維強化材１４を芯材１２の軸方向に沿って、蛇腹状に折り畳むことが容易になる。
【００２９】
続いて、繊維強化樹脂製ボルト１０及び繊維強化樹脂製ナット３２の実施形態について、繊維強化樹脂製ボルト、ナット（繊維強化樹脂製締結部材）の製造方法の実施形態とともに詳細に説明する。本実施形態においては、繊維強化材に炭素繊維、母材の合成樹脂には、エポキシ樹脂を用いている。
【００３０】
まず、図２に示すように、芯材１２と、その周囲に、芯材１２を内軸として、円筒状の繊維強化材１４を配置する。ここで、繊維強化材１４を複数のものを組み合わせても良い（例えば、炭素繊維組紐に、扁平状の炭素繊維糸を組み合わせる）。また、芯材１２には、炭素繊維強化樹脂製の中空棒、或いは、中実棒を用いても良い。
【００３１】
続いて、本実施形態では、図３に示すように、繊維強化材１４の表面に微小径の糸２６（例えば、平均直径０．１２８ｍｍのナイロン製テグス）をらせん状に巻き付ける。ここで、芯材１２の軸方向に対して垂直な方向における繊維強化材１４の繊維物の高さを不断に変化させるために、図４に示すように、微小径の糸２６の巻き付けピッチを途中で変更し、繊維強化材１４を芯材１２の軸方向に沿って蛇腹状に折り畳む際の軸方向の折り畳み幅を調整しても良い。
【００３２】
次に、本実施形態では、図５に示すように、繊維強化材１４の表面に巻き付けた微小径の糸２６を起点として、繊維強化材１４を蛇腹状に折り畳むことで、繊維強化材１４の繊維物が、芯材１２の軸方向に対して垂直な面内に配置された（蛇腹状の繊維強化材１６）成形体２８が製作される。なお、図６に示すように、蛇腹状の折り畳み幅を調整することによって、折り畳み後の繊維強化材１４の繊維物の大きさが変更された成形体２８を製作することもできる（図中、繊維強化樹脂製ボルト１０のヘッド部２２（大）、ネジ部２４（細））。
【００３３】
なお、図６において、ヘッド部２２（大）をナット用として加工しても良い。また、図７や図８に示すように、必要に応じて、折り畳み後の繊維強化材１４の繊維物の表面に他の形態の繊維強化材を配置しても良い。つまり、図７では、連続した炭素繊維束を巻き付けており、図８では、炭素繊維組紐を配置させている。
【００３４】
続いて、製作された成形体２８の繊維強化材１４の繊維物に合成樹脂を含浸させた後、金型３０を用いて、図９に示すように、ナットの所定形状、そして、図１０に示すように、ボルトの所定形状、或いは、それに近い形状に製作する（図９、図１０では、ネジ山２０を除く外観のみの樹脂含浸成形体２９を製作）。このとき、直接ナット、或いは、ボルトを製作しても良いし、又は、後に、切削等により、ネジ山を含む所定形状に加工しても良い。このような工程を採用するため、ネジ山２０が、芯材１２の軸方向に対して垂直な面内に配置された繊維強化材１４の繊維物の組成により構成されるものとなる。
【００３５】
以下に、本発明に係る繊維強化樹脂製の締結部材（ナット、ボルト）の性能について検証した実験結果について説明する。ここでは、図１１に示すように、（ａ）М１２六角ナット、（ｂ）緩み止めナット、（ｃ）Ｍ１２六角ボルトを製作し、これらを用いた。詳しくは、（ａ）及び（ｂ）は、構成Ａ：組紐、構成Ｂ：組紐＋扁平糸、構成Ｃ：構成Ａより小径繊維束で構成した組紐＋扁平糸を製作し、（ｃ）については、構成Ａ：組紐のみのものを製作した。
【００３６】
まず、六角ナットにおけるネジ山の断面を観察した結果を図１２に示す。構成Ａ、Ｂ、Ｃそれぞれ、ネジ山が、軸に対して垂直な面内において、繊維物組織で構成されていることが確認できた。続いて、六角ナットに高強度の金属製ボルトを取り付け、荷重試験機に設置し、毎分３ｍｍの速度で引っ張ることにより、六角ナットの最小引張強度を測定した。その結果を表１に示す。どの構成であっても、３６ｋＮ（約３．７トン）以上の引張強度を有していることが明らかになった。
【００３７】
【表１】
2019207016.tif 000003
【００３８】
次に、六角ナットに、高強度の金属製ボルトを取り付け、ねじり試験機（締め付け試験機）に設置し、４ｒｐｍの回転速度でねじることで、六角ナットのねじり破壊トルクと、最大軸力を測定した。その結果を表２に示す。どの構成であっても、高い破壊トルクと、最大軸力を有しており、引張強度特性と併せて、十分に実用性に優れたナットであることが確認できた。
【００３９】
【表２】
2019207016.tif 000004
【００４０】
さらに、緩み止めナットに高強度の金属製ボルトを取り付け、荷重試験機に設置し、毎分３ｍｍの速度で引っ張ることで、緩み止めナットの最小引張強度を測定した。その結果を表３に示す。どの構成であっても、３９ｋＮ（約４．０トン）以上の引張強度を有していることが分かった。
【００４１】
【表３】
2019207016.tif 000005
【００４２】
続いて、緩み止めナットにおいて、凸ナットの初期締め付け軸力を２０ｋＮ、凹ナットの初期締め付けトルクを３０Ｎｍの条件にて、ユンカー振動試験機に設置し、１０Ｈｚで振動を加えた。２０００サイクル後の軸力の保持率を測定した結果を表４に示す。どの構成であっても、７５％以上の軸力保持率を有することから、良好な緩み止め効果が得られることが確認できた。
【００４３】
【表４】
2019207016.tif 000006
【００４４】
次に、緩み止めナット及びボルトの組み合わせと、骨の種で遺文であるハイドロキシアパタイトについて、管電圧６０ｋＶ、管電流２０μＡの条件にて、Ｘ線ＣＴ装置を用いて、Ｘ透過性について比較した結果を図１３に示す。ハイドロキシアパタイトと比較して、良好なＸ線透過性が得られており、本発明に係る繊維強化樹脂製締結部材(ナット、ボルト）は、Ｘ線透過性が求められる医療機器、医療器具への適用が有効であることが確認できた。
【産業上の利用可能性】
【００４５】
特に限定されるものではないが、金属製のナット及びボルトに代えて、例えば、機体・車体の軽量化や、Ｘ線透過性、非磁性が求められる医療機器（Ｘ線ＣＴ、ＭＲＴ）や、身体に固定する医療器具（固定器）などに使用する繊維強化樹脂製ナット及びボルトとして好適に用いることができる。
【符号の説明】
【００４６】
１０  繊維強化樹脂製ボルト
１２  芯材
１４  繊維強化材
１６  蛇腹状の繊維強化材
２０  ネジ山
２２  ヘッド部
２４  ネジ部
２６  微小径の糸
２８  成形体
２９  樹脂含浸成形体
３０  金型
３２  繊維強化樹脂製ナット
【図１】
2019207016.tif 000007
【図２】
2019207016.tif 000008
【図３】
2019207016.tif 000009
【図４】
2019207016.tif 000010
【図５】
2019207016.tif 000011
【図６】
2019207016.tif 000012
【図７】
2019207016.tif 000013
【図８】
2019207016.tif 000014
【図９】
2019207016.tif 000015
【図１０】
2019207016.tif 000016
【図１１】
2019207016.tif 000017
【図１２】
2019207016.tif 000018
【図１３】
2019207016.tif 000019